(57)【要約】      （修正有）【課題】傷がつきにくい電子機器、筐体、及び塗装部材を提供する。【解決手段】基材１１、前記基材１１よりも外側にある第１層１５、前記第１層１５よりも外側にあり前記第１層１５よりも磨耗率が大きい第２層１７、を含む筐体１０と、前記筐体１０に収納された電子部品と、を備えた、前記第２層１７は、前記第１層１５よりも薄い電子機器、筐体、及び塗装部材。【選択図】図２
2014135652.tif 000002
【特許請求の範囲】
【請求項１】
基材、前記基材よりも外側にある第１層、前記第１層よりも外側にあり前記第１層よりも磨耗率が大きい第２層、を含む筐体と、
前記筐体に収納された電子部品と、を備えた電子機器。
【請求項２】
前記第２層は、前記第１層よりも薄い、請求項１の電子機器。
【請求項３】
前記第１層は、アクリル系樹脂、アクリルウレタン系樹脂、ポリ乳酸を含む樹脂、エポキシ系樹脂、ポリエステル系樹脂、セルロース、の少なくとも一つを含み、
前記第２層は、アクリル系樹脂、エポキシ系樹脂、の少なくとも一つを含む、請求項１又は２の電子機器。
【請求項４】
基材と、
前記基材よりも外側にある第１層と、
前記第１層よりも外側にあり前記第１層よりも磨耗率が大きい第２層と、を備えた筐体。
【請求項５】
基材と、
前記基材よりも外側にある第１層と、
前記第１層よりも外側にあり前記第１層よりも磨耗率が大きい第２層と、を備えた塗装部材。
【発明の詳細な説明】
【技術分野】
【０００１】
本発明は、電子機器、筐体、及び塗装部材に関する。
【背景技術】
【０００２】
電子機器のみに限らず、多くの部材や筐体には塗装が施されている。例えば、基材の最も外側にＵＶ（(ultraviolet)硬化膜を用いて傷がつくことを防止する技術がある。特許文献１には、これに関連する技術が開示されている。
【先行技術文献】
【特許文献】
【０００３】
【特許文献１】特開２００８−１８００７７号公報
【発明の概要】
【発明が解決しようとする課題】
【０００４】
基材の外側に塗装されたＵＶ硬化膜は、硬すぎるともろく割れやすくなったり、擦り傷がつきやすくなる場合がある。また、塗膜の硬度が低いと、基材にまで傷が達するおそれもある。また、ＵＶ硬化膜は、塗膜を厚くすると硬度が不十分になるおそれがある。
【０００５】
本発明は、傷がつきにくい電子機器、筐体、及び塗装部材を提供することを目的とする。
【課題を解決するための手段】
【０００６】
本明細書に開示の電子機器は、基材、前記基材よりも外側にある第１層、前記第１層よりも外側にあり前記第１層よりも磨耗率が大きい第２層、を含む筐体と、前記筐体に収納された電子部品と、を備えている。
【０００７】
本明細書に開示の筐体は、基材と、前記基材よりも外側にある第１層と、前記第１層よりも外側にあり前記第１層よりも磨耗率が大きい第２層と、を備えている。
【０００８】
本明細書に開示の塗装部材は、基材と、前記基材よりも外側にある第１層と、前記第１層よりも外側にあり前記第１層よりも磨耗率が大きい第２層と、を備えている。
【発明の効果】
【０００９】
傷がつきにくい電子機器、筐体、及び塗装部材を提供できる。
【図面の簡単な説明】
【００１０】
【図１】図１は、スマートフォンの外観図である。
【図２】図２は、筐体の断面図である。
【図３】図３は、磨耗率が異なる塗膜の磨耗深さの違いを示すグラフである。
【図４】図４は、塗膜の傷つき難さの評価結果を示す表である。
【発明を実施するための形態】
【００１１】
図１は、スマートフォン１の外観図である。スマートフォン１は、電子機器の一例である。スマートフォン１は、筐体１０、筐体１０の正面に設けられたディスプレイＤＰ、を有している。ディスプレイＤＰはタッチパネル機能を有している。筐体１０内には、ＣＰＵ（Central Processing Unit）が実装されたプリント基板Ｐ等が収納されている。ＣＰＵ、プリント基板Ｐは電子部品の一例である。電子部品としては、その他バッテリやセンサであってもよい。
【００１２】
図２は、筐体１０の外壁の部分断面図である。図２の上方が筐体１０の外側であり下方が筐体１０の内側を示す。筐体１０は、基材１１、基材１１の外側にある加飾層１３、加飾層１３の外側にある保護層１５、保護層１５の外側にある保護層１７、を含む。基材１１は、プラスチックであるが、これに限定されず金属であってもよいしゴムのような弾性部材であってもよい。保護層１７の磨耗率は保護層１５の磨耗率よりも大きく、保護層１７の厚みは保護層１５よりも薄い。保護層１５は、アクリル系樹脂、アクリルウレタン系樹脂、ポリ乳酸を含む樹脂、エポキシ系樹脂、ポリエステル系樹脂、セルロース、の少なくとも一つを含む。保護層１７は、アクリル系樹脂、エポキシ系樹脂、の少なくとも一つを含む。これにより、筐体１０は傷がつきにくい。その理由を以下で説明する。
【００１３】
図３は、磨耗率が異なる塗膜の磨耗深さの違いを示すグラフである。基材上に厚さ１５μｍの塗膜を形成したサンプルＡ、基材上に厚さ１０μｍの塗膜を形成したサンプルＢについて、ＭＳＥ(Micro Slurry-jet Erosion)法により磨耗率を測定した。サンプルＡの塗膜はアクリル系樹脂であり、サンプルＢの塗膜はポリ乳酸を含む樹脂である。ＭＳＥ法は、一定量の微粒子を膜表面に投射して摩耗量(膜厚減少量)を測定し、その摩耗率で膜の強さを評価する手法である。その結果、サンプルＡの摩耗率は３．１μｍ／ｇ、サンプルＢの磨耗率は０．５３μｍ／ｇであった。磨耗率が大きいサンプルＡの塗膜の方が、少ない投射粒子量で深く磨耗する。基材に１層のみ塗装したサンプルを評価すると、摩耗率が大きいものが、スチールウールで擦った際に傷がつきにくい、ということが分かった。
【００１４】
上記の塗膜を組み合わせて５種類のサンプルを作製し、それぞれのサンプルに対し、スチールウール試験および砂消しゴムラビング試験で各サンプルの評価を行った。図４は、塗膜の傷つき難さの評価結果を示す表である。スチールウール試験ではスチールウールで５往復こすり、傷つき具合を目視で確認した。傷のつかないものを◎で表記している。スチールウール試験では、耐擦傷性を評価することができる。
【００１５】
砂消しゴムラビング試験は、砂消しゴムを利用して１ｋｇの加重をかけてラビングを行い、基材が露出するまでの回数で評価している。５０００回以下で基材が露出したものを×、５０００〜１００００回で基材が露出したものを△、１００００回以上で基材が露出したものを○で表記した。砂消しゴムラビング試験では、耐摩耗性を評価することができる。
【００１６】
サンプル１は、基材にサンプルＡを厚み１０μｍで塗装したもの、サンプル２は、基材にサンプルＡを厚み２５μｍで塗装したもの、サンプル３は、基材にサンプルＢを厚み２５μｍで塗装したものである。サンプル４は、基材の外側にサンプルＢを厚み２５μｍで塗装しその外側に更にサンプルＡを厚み１０μｍで塗装したものである。サンプル５は、基材の外側にサンプルＡを厚み１０μｍで塗装しその外側に更にサンプルＢを厚み２５μｍで塗装したものである。
【００１７】
図４に示すように、磨耗率が大きいサンプルＡのみが基材に塗装されたサンプル１、２は、スチールウールに対してはある程度の耐久性を持つが砂消しゴムに対しては耐久性が低いことがわかった。即ち、サンプル１、２は、耐擦傷性はあるが耐摩耗性は低いことがわかった。また、サンプルＡの厚みが薄いサンプル１のほうが、耐擦傷性が高いことがわかった。
【００１８】
磨耗率が小さいサンプルＢのみが基材に塗装されたサンプル３は、スチールウールに対して耐久性は低いが砂消しゴムに対してはある程度の耐久性を有していることがわかった。即ち、サンプル３は、耐擦傷性は低く耐摩耗性もある程度しか有していないことがわかった。
【００１９】
摩耗率の大きいサンプルＡが最も外側に塗装されその下に摩耗率の小さいサンプルＢが塗装されたサンプル４が、スチールウールに対しても傷つきにくく、かつ、砂消しラビングでも良好な結果が得られた。即ち、サンプル４は、耐擦傷性、耐摩耗性の双方とも優れていることがわかった。
【００２０】
摩耗率の小さいサンプルＢが最も外側に塗装されその下に摩耗率の大きいサンプルＡが塗装されたサンプル５は、スチールウールに対して耐久性は低いが砂消しゴムに対してはある程度の耐久性を有していることがわかった。即ち、サンプル５は、耐擦傷性は低いが、耐摩耗性は優れていることがわかった。
【００２１】
以上の結果から、サンプル４が耐擦傷性、耐摩耗性の双方に優れていることがわかった。従って、図２に示したように、保護層１５よりも磨耗率が大きい保護層１７を最も外側に形成することにより、筐体１０は擦り傷がつきにくく、貫通傷（破れ傷）もつきにくいものとなっている。本実施例のスマートフォン１のように、本発明はユーザが常時携帯して利用するものに有効であるがこれに限定されない。尚、加飾層１３は設けられておらずに基材１１の表面に直接保護層１５が設けられていてもよいし、保護層１５と基材１１との間に別の層が設けられていてもよい。
【００２２】
尚、最も外側の保護層１７の厚みは、５〜１０μｍが好適であり、保護層１７の下にある保護層１５の厚みは、１０〜３０μｍが好適であるが、これに限定されない。
【００２３】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２４】
上記実施例においては、電子機器の一例としてスマートフォンを例に説明したが電子機器はそれ以外であってもよい。電子機器は、例えばノート型コンピュータ、タブレット型コンピュータ、開閉型やストレート型の携帯電話、携帯テレビ、電子辞書、ＰＤＡ、ゲーム機、カメラ、音楽プレイヤー、ナビゲーション装置、携帯型プロジェクタ、等の携帯装置であってもよい。また、電子機器は、例えばキーボード、マウス等のポインティングデバイス、コントローラ、電話機、デスクトップ型のコンピュータ、モニタ、コンピュータを内蔵したモニタ、テレビ、オーディオ、プロジェクタ、その他、据置き型の装置であってもよい。また、筐体以外のものに本発明を適用してもよい。例えば、上記の層が塗装された塗装部材であり、例えばマウスパッドであるがこれに限定されない。
【符号の説明】
【００２５】
１  スマートフォン
１０  筐体
１１  基材
１５  保護層（第１層）
１７  保護層（第２層）
ＰＲ  プリント基板（電子部品）
【図１】
2014135652.tif 000003
【図２】
2014135652.tif 000004
【図３】
2014135652.tif 000005
【図４】
2014135652.tif 000006